(57)【要約】【課題】電子写真、静電記録、静電印刷等における静電荷像を現像するための現像剤として使用される電子写真用重合トナーに用いられる色材としてのシアン顔料に関する。【解決手段】銅フタロシアニンとニッケルフタロシアニンを無機塩類と有機溶剤の存在下で湿式粉砕してなるシアン顔料。さらに、ジャパンカラーのシアン値（a*＝−３７．０、b*＝−５０．１）からの色差が３以内で且つ彩度c*＝６０．０以上を満たす上記シアン顔料。ならびに電子写真用トナーとして用いる上記顔料。【選択図】なし【特許請求の範囲】
【請求項１】
銅フタロシアニンとニッケルフタロシアニンを無機塩類と有機溶剤の存在下で湿式粉砕してなるシアン顔料。
【請求項２】
平均粒子径が２００ｎｍ以下である請求項１記載のシアン顔料。
【請求項３】
銅フタロシアニンとニッケルフタロシアニンの比率が９９〜６０重量％：１〜４０重量％である請求項１または２記載のシアン顔料。
【請求項４】
ジャパンカラーのシアン値（a*＝−３７．０、b*＝−５０．１）からの色差が３以内で且つ彩度c*＝６０．０以上を満たす請求項１〜３いずれか記載のシアン顔料。
【請求項５】
電子写真用トナーとして用いる請求項１〜４いずれか記載のシアン顔料。
【発明の詳細な説明】
【技術分野】
【０００１】
本発明は、色材として用いられるシアン顔料に関するものであり、さらに電子写真、静電記録、静電印刷等における静電荷像を現像するための現像剤として使用される電子写真用トナーに関する。
【背景技術】
【０００２】
従来より、電子写真方式には多様な方法が知られており、一般的には、静電潜像担持体表面を帯電させて、該帯電させた静電潜像担持体表面を露光して静電潜像を形成する。次いで、静電潜像をトナーで現像し、静電潜像担持体上にトナー像を形成する。また、中間転写体を介して、又は直接的に静電潜像担持体上のトナー像を記録媒体上に転写し、この転写されたトナー像を加熱、加圧又はこれらの併用によって定着することにより、記録媒体上に画像が形成された記録物が得られる。なお、トナー像転写後の静電潜像担持体上に残ったトナーは、ブレード、ブラシ、ローラ等の既知の方法によりクリーニングされる。
【０００３】
近年、電子写真技術の動向として、高画質化、デジタル化、カラー化、高速化が要求されている。例えば、解像度は１２００ｄｐｉ以上の高解像のものが検討されており、この点を実現するため、これまで以上に高精細の画像形成方法が望まれている。静電潜像を可視化するトナー及び現像剤に対しても、高精細画像を形成するため、更なる小粒径化が検討され、実現化されつつある。
【０００４】
一般に、トナーはトナーバインダー中に、顔料、帯電制御剤、その他の添加剤を含有させた着色粒子であり、その種類には、大別して粉砕トナーと重合トナー（ケミカルトナー）がある。近年では高画質化のためトナーの小径化が進む傾向にある。しかしながら小粒径化が進むにつれて転写性、定着性が低下し、貧弱な画像となってしまう問題がある。特に、中間転写体を用いる画像形成方式では、トナーの転写性が低い場合に、トナー像の一部が転写されず、中抜けや転写チリなどが発生する。更には、カラー画像の場合は、中間転写体上に１色から３色のトナー層が、積層して付着することになるため、転写不良による画像品質の低下は大きい。また、画像のデジタル化に対応するため、画像を形成するドットの均一性が要求されており、ドットを形成するトナーにも均一性が求められている。
【０００５】
従って、従来より主に用いられてきた機械的な粉砕方式によって作製された形状が不均一な粉砕トナーよりも、熱気流造粒法、流動造粒法により粉砕トナーに球形処理を施したトナーや、懸濁重合法、乳化重合法、分散重合法などによる重合トナー（ケミカルトナー）の球形トナーが用いられている。
【０００６】
一般的に粉砕トナーの製法は、顔料と樹脂をヘンシェルミキサー等で混合後、２軸押し出し機で加熱、混合して樹脂中に顔料を均一に分散したマスターバッチを製造する。これを粉砕機で粉砕して微粒子化後、分級機で５〜１０μｍの均一なトナーに仕上げる。
【０００７】
また重合トナー（ケミカルトナー）の製法は、顔料を分散剤を用いて微細な顔料分散体を作成し、この分散体にモノマーを添加し、水相と混合して微細なエマルジョンを形成しながら同時に重合を行い、球形トナーを作成する方法で粉砕工程は省力できる。
【発明の開示】
【発明が解決しようとする課題】
【０００８】
シアン用顔料は一般には銅フタロシアニンが用いられている。この顔料は分散性、濃度、耐候性、耐熱性、帯電性について他に類を見ない顔料であるがジャパンカラーのシアン値からは色差で８以上ずれている。そのために銅フタロシアニンより黄味であるＣ．Ｉ．ピグメント  グリーン７、Ｃ．Ｉ．ピグメント  グリーン３６が補色として用いられている場合があるが、加色混合による彩度の低下は免れないし、また塩素が含まれているためにエコロジー面でも問題がある。
【０００９】
銅フタロシアニンを含まないシアン顔料として例えば特開平５−２３２７４４号公報には無金属フタロシアニンを含有した電子写真用トナーも開示されているが、顔料の分散不良のために、トナーの彩度は低い。特開２００４−２０９０８公報には顔料としてアルミニウムフタロシアニンを用い、エステルワックスとポリエステルを併用してトナーを作成することで鮮やかで均一な色相を有すると開示されている。しかし色相としてはジャパンカラーのシアン値からは色差で８以上ずれている。また特開平２−１７０１６６には電子写真感光体用として金属が異なるフタロシアニンの混晶の記載があるがトナー用途についての記述はない。
本発明は鮮明で黄味なシアン顔料およびシアントナーを提供することを目的とする。
【特許文献１】特開平５−２３２７４４号公報
【特許文献２】特開２００４−２０９０８公報
【特許文献３】特開平２−１７０１６６号公報
【課題を解決するための手段】
【００１０】
即ち本発明は、銅フタロシアニンとニッケルフタロシアニンを無機塩類と有機溶剤の存在下で湿式粉砕してなるシアン顔料に関する。
【００１１】
また本発明は、平均粒子径が２００ｎｍ以下である上記シアン顔料に関する。
また本発明は、銅フタロシアニンとニッケルフタロシアニンの比率が９９〜６０重量％：１〜４０重量％である上記シアン顔料に関する。
また本発明は、ジャパンカラーのシアン値（a*＝−３７．０、b*＝−５０．１）からの色差が３以内で且つ彩度c*＝６０．０以上を満たす上記シアン顔料に関する。
【００１２】
さらに本発明は、電子写真用トナーとして用いる上記シアン顔料に関する。
【発明の効果】
【００１３】
本発明は、色材として用いられるシアン顔料に関するものであり、さらに電子写真、静電記録、静電印刷等における静電荷像を現像するための現像剤として使用される重合トナーに関して、ジャパンカラーの色域を満足する印字物が得られる。銅フタロシアニンとニッケルフタロシアニンを湿式粉砕時に混合することで、トナー作成時に混合したときに比べ、結晶段階でお互いの顔料が混晶及び類似した状態を形成する。その結果、銅フタロシアニンを単独で湿式粉砕したときに比べ粒子径が小さい顔料が得られ、高濃度な印字物が得られる。彩度についても本発明のシアン顔料はジャパンカラー値（６２．３）に近い６０以上の値を得ることができる。
【発明を実施するための最良の形態】
【００１４】
本発明において銅フタロシアニンは、結晶系がα型、β型、ε型などいずれのものを用いることもできるが、最も黄味の色相を有するβ型銅フタロシアニンを用いる方が、最終的にシアントナーの色相を黄味にするのに有利であるため好ましい。ニッケルフタロシアニンについてもいずれの結晶系のものを用いることもできるが、同様の理由でβ型ニッケルフタロシアニンを用いることが好ましい。
【００１５】
本発明は、銅フタロシアニンとニッケルフタロシアニンを混合して用いることによって、彩度が高くジャパンカラーの色域を満足するシアン顔料を得ることを特徴とする。混合比は任意で選べるが、銅フタロシアニンとニッケルフタロシアニンの比率が９９〜６０重量％：１〜４０重量％、中でもニッケルフタロシアニンが５〜２０重量％であることが好ましい。ニッケルフタロシアニンが少ないと黄味の色相が得られず、ジャパンカラーの色域を満足できない。ニッケルフタロシアニンが４０重量％を超えると過度に黄味の色相になりジャパンカラーの色域からの色差が大きくなり、逆に彩度は低下する。
【００１６】
本発明において、湿式粉砕時の条件を変えることで、得られる顔料の粒子径を変えることができる。高濃度で均一なトナーを製造するためには、粉砕トナーにおいては平均粒子径が２００ｎｍ以上であると十分な発色が得られない。また重合トナーにおいては微細な顔料分散体を作成する必要があり、平均粒子径が２００ｎｍ以下であるとトナー作成時に高濃度な印字物が得られる。中でも平均粒子径１００ｎｍ以下が好ましい。
【００１７】
本発明において、粗製銅フタロシアニン顔料の微細化を促進する目的や、トナー作成時の分散性向上の目的で、顔料誘導体を添加してもよい。添加する顔料誘導体としては、特に制限はないが、スルホン酸基を有する銅フタロシアニン、スルホン酸アミド基を有する銅フタロシアニン、フタルイミドメチル基を有する銅フタロシアニン等が挙げられる。顔料誘導体は、粗顔料の調整時や顔料化時、湿式粉砕時いずれの工程で加えてもよい。
【００１８】
本発明において湿式粉砕工程で使用する無機塩類としては、水溶性無機塩が好適に使用出来、例えば塩化ナトリウム、塩化カリウム、硫酸ナトリウム等の無機塩を使用することが好ましい。
【００１９】
湿式粉砕工程で使用する有機溶剤としては、無機塩類、有機溶剤を顔料から分離可能な粘性の高い水溶性有機溶剤が望ましく、メタノール、エタノール、イソプロパノール、ｎ−プロパノール、イソブタノール、ｎ−ブタノール、エチレングリコール、ジエチレングリコール、ジエチレングリコールモノメチルエーテール、ジエチレングリコールモノエチルエーテール、ジエチレングリコールモノブチルエーテール、プロピレングリコール、プロピレンゴリコールモノメチルエーテルアセテート等を挙げることができる。しかし少量用いることで顔料に吸着して廃水中に流失しないならばベンゼン、トルエン、キシレン、エチルベンゼン、クロロベンゼン、ニトロベンゼン、アニリン、ピリジン、キノリン、テトラヒドロフラン、ジオキサン、酢酸エチル、酢酸イソプロピル、酢酸ブチル、ヘキサン、ヘプタン、オクタン、ノナン、デカン、ウンデカン、ドデカン、シクロヘキサン、メチルシクロヘササン、ハロゲン化炭化水素、アセトン、メチルエチルケトン、メチルイソブチルケトン、シクロヘキサノン、ジメチルホルムアミド、ジメチルスルホキシド、Ｎ−メチルピロリドン等を用いても良く、また必要に応じて２種類以上の溶剤を混合して使用してもよい。
本発明における湿式粉砕工程装置の運転条件については特に制限はないが粉砕メディアによる磨砕を効果的に進行させるため、以下の条件が特に好ましい。
【００２０】
湿式粉砕工程装置がニーダーの場合の運転条件は以下の通りである。運転時間は１時間〜２０時間が好ましく、装置の内温は５０〜１５０℃が好ましい。また粉砕メディアである無機塩は粉砕粒度が５〜５０μｍで粒子径の分布がシャープで且つ小さく、球形が好ましく、無機塩の使用量は顔料の１〜５０倍重量、多い方が摩砕効果はあるが、より好ましい量は生産性の点で１〜１０倍重量で、さらに水分が１％以下であることが好ましい。有機溶剤の使用量は、顔料に対して５０重量％から３００重量％の範囲であり、好ましくは１００重量％から２００重量％の範囲である。
【００２１】
濾過、水洗後の乾燥工程としては、例えば、乾燥機に設置した加熱源による８０〜１２０度の加熱等により、顔料の脱水を行う回分式或いは連続式の乾燥等が挙げられ、乾燥機としては一般的に、箱型乾燥機、真空乾燥機、バンド乾燥機、スプレードライヤー等が使用される。
また、乾燥後の粉砕工程としては、例えば、箱型乾燥機、バンド乾燥機を用いて乾燥した場合のように、顔料がランプ状等になった際に粉末化するために行うものであり、例えば、乳鉢、ハンマーミル、ディスクミル、ピンミル、ジェットミル等による粉砕が挙げられる。尚、得られた粉末を篩い又は気流分級機等を使用することにより、粗粒を除くことができる。
【００２２】
本発明においては、必要に応じて樹脂、界面活性剤等を添加してもよい。使用する樹脂としては、特に制限はないが、ロジン、ロジン誘導体、ロジン変性マレイン酸樹脂、ロジン変性フェノール樹脂、ゴム誘導体、タンパク誘導体、塩素化ポリエチレン、塩素化ポリプロピレン、ポリ塩化ビニル、ポリ酢酸ビニル、エポキシ樹脂、アクリル樹脂、マレイン酸樹脂、スチレン樹脂、スチレン−マレイン酸共重合樹脂、ブチラール樹脂、ポリエステル樹脂、メラミン樹脂、フェノール樹脂、ポリウレタン樹脂、ポリアマイド樹脂、ポリイミド樹脂、アルキッド樹脂、ゴム系樹脂、セルロース類、ベンゾグアナミン樹脂、尿素樹脂、および上記樹脂のオリゴマー、モノマー類を挙げることができる。樹脂、界面活性剤等はいずれの工程で加えてもよい。
【００２３】
粉砕トナーの製造法は一般にはポリエステル系、スチレンアクリル系の樹脂と顔料をヘンシェルミキサー等で混合後、２軸押し出し機で加熱、混合して樹脂中に顔料を均一に分散したマスターバッチを製造する。これを粉砕機で粉砕して微粒子化後、分級機で５〜１０μｍの均一なトナーにし、電荷調整剤、シリカ等の流動性付与剤を添加して仕上げる。
【００２４】
重合トナーの製造法はまず顔料分散体を作成する。この方法は酢酸エチルを７５％、分散剤として例えばソルスパーズ３６０００を５％、顔料を２０％用いてサンドミル等で分散させて分散粒径１５０nm以下の分散体を作成する。この分散体にモノマーを添加して、さらに水中に滴下して微細なエマルジョンを作成する。加熱、攪拌を行い、粒径5から１０μmの顔料が均一に分散した球形の着色樹脂粒子を作成する。この着色樹脂粒子に電荷調整剤、シリカ処理等を添加してトナーを作成する。
【００２５】
モノマーにはスチレン、アクリル酸、メタクリル酸、テレフタル酸、エチレングリコール等がある。
【００２６】
以下、実施例および比較例を用いて本発明を詳細に説明するが、本発明はこれにより限定されるものではない。以下、「部」および「％」は「重量部」および「重量％」を表す。
【００２７】
[実施例１]
粗製銅フタロシアニン８５部と粗製ニッケルフタロシアニン１５部、塩化ナトリウム６００部、およびジエチレングリコール１００部を井上製作所製ラボ３Lニーダー中で、内容物の温度を１００〜１１０度に保って６時間湿式摩砕した。内容物を取り出し後、水３０００部で塩化ナトリウムおよびジエチレングリコールを加熱７０℃、６０分攪拌して溶解させた。このスラリーを濾過、水洗して不純物を精製後、乾燥機で９０℃、２４時間熱処理を行なって、乾燥顔料を得た。ラボ用小型粉砕機で粉砕して平均粒子径８０ｎｍの顔料を９５部得た。
【００２８】
[実施例２]
湿式摩砕の開始５時間後にロジンを添加し、顔料と混練した以外は、実施例１に従い平均粒子径８０ｎｍの顔料を得た。
[実施例３]
ベンゼン環に１〜２モルのフタルイミドメチル基が結合したフタルイミドアルキル化銅フタロシアニン１０部を湿式摩砕時に加えた以外は実施例１に従い平均粒子径７０ｎｍの顔料を得た。
【００２９】
[実施例４]
粗製銅フタロシアニン９５部と粗製ニッケルフタロシアニン５部に代えた以外は実施例１に従い平均粒子径１００ｎｍの顔料を得た。
[実施例５]
粗製銅フタロシアニン６５部と粗製ニッケルフタロシアニン３５部に代えた以外は実施例１に従い平均粒子径６０ｎｍの顔料を得た。
[実施例６]
湿式摩砕時の塩化ナトリウム１０００部、およびジエチレングリコール１３０部、時間を８時間に代えた以外は実施例１に従い平均粒子径５０ｎｍの顔料を得た。
【００３０】
[比較例１]
粗製銅フタロシアニン８５部と粗製ニッケルフタロシアニン１５部に代えて、
粗製ニッケルフタロシアニン１００部・粗製銅フタロシアニン１００部をそれぞれ単独に実施例１に従い湿式摩砕して、ニッケルフタロシアニン組成物および銅フタロシアニン組成物をそれぞれ得た。得られたニッケルフタロシアニン組成物３部と銅フタロシアニン組成物１７部を混合して顔料を得た。
[比較例２]
粗製銅フタロシアニン１００部に代えた以外は実施例１に従い平均粒子径１１０ｎｍの顔料を得た。
【００３１】
資料の作成、評価は下記のようにした。
【００３２】
実施例１〜６、比較例１〜２の顔料について、酢酸エチルを７５部、ソルスパーズ３６０００を５部、顔料を２０部用いてジルコニアビーズ１mmΦを３００ｇ加えてペイントコンディショナーで３時間分散させて、顔料分散体を作成した。a*、b*、c*値は顔料分散体にバインダーであるポリエステル樹脂を５％添加して紙に展色した後に日本電色社製の測色機で測色し、色差はジャパンカラーのシアン値と比較して算出した。また彩度
c*＝（a*２＋b*２）１／２
トナーの評価はリコー社製のレーザープリンターを用いて印字を行い、印字物の濃度をグレタック社製のマクベス反射率濃度計を用いて濃度＝ＩＤ値（イメージデンシティ）を測定した。比較例１のＩＤ値と比較して相対濃度で表示した。以上を表１にまとめた。
【００３３】
その結果、実施例１〜６の顔料から得られた結果は比較例１、２と比較して彩度が高くジャパンカラーの色域を満足するものが得られた。
【００３４】
【表１】
2009151162.tif 000002
【産業上の利用可能性】
【００３５】
本発明のシアン顔料を用いれば、電子写真、静電記録、静電印刷等における静電荷像を現像するための現像剤として使用される重合トナーにおいて彩度が高くジャパンカラーの色域を満足する印字物が得られる。